(57)【特許請求の範囲】
【請求項１】
各々が先細り形状を有している複数の凸部が一方の主面に設けられた基板を準備することと、
コア部と、該コア部を被覆したシェル部とそれぞれを備える複数の球状粒子であって、径が等しい複数の球状粒子を、前記主面に供給して、前記複数の凸部の各々が、隣接した３つの前記球状粒子と前記主面とによって囲まれた領域内に少なくとも部分的に位置するように、前記複数の球状粒子を三角格子状に配列させることと、
前記複数の球状粒子を配列させた後に、前記複数の球状粒子の各々の前記コア部が残留するように、前記複数の凸部と前記複数の球状粒子の各々の前記シェル部とを同時に除去することと
を含んだパターン形成方法。
【請求項２】
前記複数の凸部と前記シェル部の除去は、エッチングにより行い、
前記複数の凸部を構成する材料のエッチングレート、及び前記シェル部を構成する材料のエッチングレートはいずれも、前記コア部を構成する材料のエッチングレートより高い請求項１に記載のパターン形成方法。
【請求項３】
残留した前記コア部をマスクとして用いて前記主面を加工することをさらに含んだ請求項１または２に記載のパターン形成方法。
【請求項４】
残留した前記コア部上に、前記コア部よりもエッチングレートが低い材料からなる層を形成し、前記コア部を露出させ、前記層をエッチングマスクとして用いてエッチングを行うことにより、露出した前記コア部と、その下方に位置した前記シェル部の残留部と、前記基板のうち前記コア部の下方に位置した部分とを除去することをさらに含んだ請求項１または２に記載のパターン形成方法。
【請求項５】
前記複数の凸部を、それらの各々が三角格子の格子点の何れかの上に位置するように前記主面に設ける請求項１ないし４の何れか一項に記載のパターン形成方法。
【請求項６】
前記複数の凸部の２以上を、それらの各々が三角格子の格子点の何れかの上に位置するように前記主面に設け、前記複数の凸部の残りの各々を、前記三角格子の隣り合った格子点を線分で結ぶことにより得られる、第一の向きの三角形および前記第一の向きとは逆向きの第二の向きの三角形のうち、前記第１の向きの三角形の何れかの重心に位置するように前記主面に設ける、請求項１ないし４の何れか一項に記載のパターン形成方法。
【請求項７】
前記複数の凸部を、下記式（４）または式（７）により算出される中心間距離ｄで位置するように前記主面に設ける請求項６に記載のパターン形成方法：
【数１】
0006437400.tif 000014
（式中、ｒは球状粒子５の半径であり、ｈ及びｉ及びjはそれぞれ独立した整数である。）
【数２】
0006437400.tif 000015
（式中、ｒは球状粒子５の半径であり、ｍ及びｎはそれぞれ独立した整数である。但し、ｍ及びｎが同時に０になることはない。）
【請求項８】
前記中心間距離ｄは４ｒ以上である請求項７に記載のパターン形成方法。
【請求項９】
前記中心間距離ｄは２０ｒ以下である請求項７または８に記載のパターン形成方法。
【請求項１０】
前記複数の凸部の各々を錐体形状に形成する請求項１ないし９の何れか一項に記載のパターン形成方法。
【請求項１１】
前記複数の凸部の各々を円錐体形状に形成する請求項１ないし９の何れか一項に記載のパターン形成方法。
【請求項１２】
前記複数の凸部を、各々の底面の半径ｒ１と前記複数の球状粒子の各々の半径ｒとが下記式（９）に示す関係を満たすように前記主面に設ける請求項１ないし１１の何れか一項に記載のパターン形成方法。
【数３】
0006437400.tif 000016
【請求項１３】
前記複数の凸部を、各々の高さｈにおける半径ｒ２と前記複数の球状粒子の各々の半径ｒとが下記式（１１）に示す関係を満たすように前記主面に設ける請求項１ないし１１の何れか一項に記載のパターン形成方法。
【数４】
0006437400.tif 000017
【請求項１４】
前記複数の凸部を、各々が前記複数の球状粒子の半径より低い高さを有するように前記主面に設ける請求項１ないし１２の何れか一項に記載のパターン形成方法。
【請求項１５】
前記複数の球状粒子の半径は１０ｎｍ以上である請求項１ないし１４の何れか一項に記載のパターン形成方法。
【請求項１６】
前記複数の凸部をインプリントによって形成する請求項１ないし１５の何れか一項に記載のパターン形成方法。
【請求項１７】
請求項１ないし１６の何れか一項に記載のパターン形成方法により、基板の一方の主面に凸パターンまたは凹パターンを形成することと、
前記凸パターンまたは前記凹パターンを形成した前記主面に対して電鋳を行って、前記凸パターンまたは前記凹パターンに対応した表面形状を有している金属層を形成することと
を含んだスタンパの製造方法。
【請求項１８】
請求項１ないし１７の何れか一項に記載のパターン形成方法により、基板の一方の主面に凸パターンまたは凹パターンを形成することと、
他の基板上に樹脂層を形成することと、
前記凸パターンまたは前記凹パターンを前記樹脂層へ転写することと、
を含んだデバイスの製造方法。
【発明の詳細な説明】
【技術分野】
【０００１】
本発明の実施形態は、パターン形成方法、スタンパの製造方法、およびデバイスの製造方法に関する。
【背景技術】
【０００２】
凹部または凸部を数十ｎｍから数百ｎｍの周期で規則的に配列してなる微細構造は、半導体デバイス、フォトニックデバイス、反射防止膜等に応用することができる。
【０００３】
そのような構造を作製する方法として、電子線描画装置やＥＵＶや紫外線等の露光装置などを用いてレジスト層上にパターンを描画する方法、及び、ジブロックコポリマーや粒子の自己組織化現象を利用する方法がある。前者は、装置が高額であるためコストが高い。後者は、材料の物性を利用したボトムアップ手法によるものであるため、高額な装置を用いることなく実施できる。後者の方法のうち、粒子の自己組織化現象を利用したパターン形成方法では、球状粒子の材料として、レジストやジブロックコポリマーなどの有機材料に限らず、無機材料、金属材料を使用することができる。そのため、その後の転写エッチングプロセスにおけるエッチング選択比が所望の値になる材料を選択することが容易である。
【先行技術文献】
【特許文献】
【０００４】
【特許文献１】ＵＳ  ２００８／００５３３６９Ａ１
【非特許文献】
【０００５】
【非特許文献１】N. N. Khanh et al., J. AM. CHEM. SOC. 2009, 131, 14228-14230
【非特許文献２】Ion Bita et al., Science 321, 939 (2009)
【発明の概要】
【発明が解決しようとする課題】
【０００６】
本発明は、基板上に複数の球状粒子を高密度に配列させることを可能とすることを目的とする。
【課題を解決するための手段】
【０００７】
実施形態によればパターン形成方法が提供される。該方法は、各々が先細り形状を有している複数の凸部が一方の主面に設けられた基板を準備することを含む。該方法はさらに、径が等しい複数の球状粒子を前記主面に供給して、前記複数の凸部の各々が、隣接した３つの前記球状粒子と前記主面とによって囲まれた領域内に少なくとも部分的に位置するように、前記複数の球状粒子を三角格子状に配列させることを含む。
【図面の簡単な説明】
【０００８】
【図１】実施形態に係る方法において使用する、凸部を備えた基板を模式的に示す斜視図。
【図２】実施形態に係る方法において形成する第一パターンを模式的に示す斜視図。
【図３】図２の第一パターンを模式的に示す平面図。
【図４】図２の第一パターンを模式的に示す側面図。
【図５】図２の第一パターンにおいて、基板上に想定される三角格子と球状粒子の位置とを模式的に示す平面図。
【図６】（ａ）及び（ｂ）は、それぞれ、式（４）及び式（７）を説明するための模式図。
【図７】（ａ）ないし（ｃ）は、球状粒子の大きさと凸部の大きさとの関係を示す模式図。
【図８】実施形態に係る方法において形成する第二パターンを模式的に示す平面図。
【図９】図８の第二パターンを模式的に示す断面図。
【図１０】実施形態に係る方法において形成する凸パターンを模式的に示す斜視図。
【図１１】実施形態に係る方法において形成するスタンパを模式的に示す断面図。
【発明を実施するための形態】
【０００９】
以下、実施の形態について、図面を参照して説明する。実施形態によれば、各々が先細り形状を有している複数の凸部が一方の主面に設けられた基板を準備することと、前記主面に複数の球状粒子を供給して、前記複数の球状粒子が三角格子状に配列し且つ前記複数の凸部の各々が隣接した３つの前記球状粒子と前記主面とによって囲まれた領域内に位置した構造を形成することとを含んだパターン形成方法が提供される。
【００１０】
実施形態のパターン形成方法では、まず、図１に示すような凸部２を一方の主面に有する基板１を準備する。基板１として、シリコンウェハ、ＧａＡｓやＡｌＧａＡｓなどの化合物半導体ウェハ、石英基板、サファイア基板、酸化インジウムスズ（ＩＴＯ）基板、インジウムとガリウムと亜鉛と酸素から構成されるアモルファス半導体（ＩＧＺＯ）基板、スピンオングラスによりコーティングされた基板、カーボン膜スパッタ基板などを使用することができる。基板は、エッチング選択比を向上させるためのハードマスク層を備えていてもよい。なお、凸部２の詳細については、後で説明する。
【００１１】
次に、凸部２を有する主面上に径が等しい球状粒子を供給する。ここで、径が等しい球状粒子とは、完全に同じ直径を有する球状粒子に限定されず、ほぼ等しい直径を有する球状粒子を含む。すなわち、「径が等しい」という記載により、不可避的な直径のばらつきを排除するものではない。
【００１２】
球状粒子の供給方法として、スピンコート法、ディップコート法、またはラングミュア（Ｌ）法等を用いることができる。  
スピンコート法では、球状粒子の分散液を基板１の主面上へ滴下し、基板１を回転させて分散媒を乾燥させる。このとき、分散液の球状粒子含有量や回転数を調整することにより膜厚を制御することができる。
【００１３】
ディップコート法では、球状粒子の分散液を容器に収容し、容器内の分散液に基板１を浸漬する。基板１を引き上げる際の粘性力および分子間力で基板１に球状粒子を付着させることができる。また、分散液の球状粒子含有量や引き上げの速度を調整することにより膜厚を制御することができる。スピンコート法では余分な分散液は廃棄されるが、ディップコート法では、余分な分散液は容器に戻されるので廃棄分が少ない。
【００１４】
Ｌ法では、表面に保護基を有している球状粒子を使用するとともに、これを保護基に対する親和性が低い分散媒と混合する。球状粒子および分散媒の種類や混合比は、分散媒の表面に、球状粒子からなりかつ一粒子分の厚さを有している層が浮くよう選定する。これに基板１を浸漬し、続いて基板１を引き上げることにより、基板１に球状粒子を付着させることができる。
【００１５】
なお、球状粒子を塗布する前に、基板１の主面上に下地層を形成してもよい。下地層は、例えば、ポリスチレンなどからなる層であってもよい。
【００１６】
上記のように、凸部２を有する主面上に球状粒子を供給することにより、球状粒子からなりかつ一粒子分の厚さを有している層を基板１上に形成することができる。このとき、主面上において凸部２が所定の位置に存在していることにより、図２〜４に示すように、球状粒子５が三角格子状に配列しかつ三角格子の位置および方位が凸部２によって制御されたパターン（以降、第一パターンと称する）１０を得ることができる。なお、図２〜４には、球状粒子５の一例として、コア部３とシェル部４とを備えたコアシェル粒子を描いている。球状粒子５については、後で詳しく説明する。
【００１７】
図２〜４に示すように、第一パターン１０において、球状粒子５は、隣り合った３つの球状粒子５の中心を結ぶ線分が正三角形を形成するように、三角格子状に配列している。各球状粒子５は、これを取り囲む６つの球状粒子５と接触していている。なお、球状粒子５の粒径のばらつきなどに起因して、一部の球状粒子５が接触している球状粒子５の数は５以下または７以上になることもある。
【００１８】
なお、凸部２の配置等を工夫すれば、球状粒子５を正方格子状に配列させることも可能である。ただし、球状粒子５が三角格子状に配列したパターンは、球状粒子の密度が最も高く、且つ安定性に優れている。
【００１９】
第一パターン１０において、複数の凸部２の各々は、隣接した３つの球状粒子５と基板１の主面とによって囲まれた領域内に少なくとも部分的に位置している。各凸部２は、その全体が上記領域内に位置していてもよく、その一部が上記領域内に位置し、残りの部分、例えば先端部が上記領域の外側に位置していてもよい。
【００２０】
凸部２は、先細り形状を有している。ここで、先細り形状とは、例えば、底面に対して平行な断面の面積が、底面からの距離、すなわち高さの増加に応じて単調減少している形状か、または、底面に対して平行な断面の面積が高さの増加に応じて単調減少している１以上の部分および底面に対して平行な断面の面積が高さにかかわらず一定である１以上の部分からなる形状を指す。このような形状は、底面から先端に向けて断面積が次第に減少する形状、断面積が一定の部分と次第に減少する部分とからなる形状、及び、底面積と同じ断面積を有する下部と底面積より小さい断面積を有する上部とからなる形状を含む。先細り形状は、基板１と接する底面の面積が広い。よって、先細り形状を有する凸部２は、倒壊の可能性が低いと共に、球状粒子５を安定して支えることができる。凸部２の先端は、鋭くとがっていてもよいが、丸みを帯びていてもよい。
【００２１】
凸部２は錐体形状を有することが好ましく、円錐体形状を有することがより好ましい。円錐体形状を有することにより、球状粒子５の配列方向によらず球状粒子５を均等に且つ安定して支えることができる。或いは、凸部２は、三角錐や六角錐などの角錐体形状を有してもよい。この場合、球状粒子５を配列させる方向に応じて底面の辺の向きを調整することが好ましい。
【００２２】
なお、上記の錐体とは、完全な錐体でなくてもよく、概ね錐体の形状を有するものも包含する。例えば、錐体の頂部を丸めたものや角錐の稜部を丸めたものも、錐体形状を有していることとする。
【００２３】
また、凸部２は、錐台形状、例えば、円錐台形状、または、三角錐台形状および六角錐台形状などの角錐台形状を有していてもよい。ここで、錐台は、完全な錐台でなくてもよく、概ね錐台の形状を有するものも包含する。例えば、錐台の稜部を丸めたものも、錐体形状を有していることとする。
【００２４】
複数の凸部２のそれぞれは、好ましくは、互いに隣接した３つの球状粒子５の全てと接触し得る寸法に設計する。これにより、球状粒子５の位置を高い精度で制限することができる。凸部２のそれぞれは、隣接する３つの球状粒子５の全てと接触し得る寸法よりも小さな寸法を有していてもよい。凸部２が１つまたは２つの球状粒子５と接触している場合であっても、球状粒子５の位置を制限することができる。
【００２５】
各凸部２は、基板１の主面に対して垂直な方向から見た場合に、隣接する３つの球状粒子５のそれぞれの中心点を結ぶ線分によって形成される三角形内に全体が位置することが好ましく、該三角形の重心に底面の中心が位置することがより好ましい。
【００２６】
複数の凸部２のそれぞれは、例えば、それらの各々が基板１の主面上において想定される三角格子の格子点の何れかの上に位置するように主面に設ける。図５に、基板１の主面上において想定される三角格子と球状粒子５の位置とを説明するための模式図を示す。三角格子の格子点間の最短距離は、球状粒子５の直径と一致させる。図５では省略しているが、凸部２は、三角格子の格子点７上に設ける。凸部２を三角格子の格子点７上に位置させることにより、主面上で球状粒子５を三角格子状に配列させることができる。なお、凸部２は、三角格子の格子点７の一部の上に設ければよく、全ての格子点７上に設ける必要はない。
【００２７】
三角格子の格子点７を線分で結ぶことにより得られる三角形は、第一の向きの三角形と、第一の向きとは逆向きの第二の向きの三角形とを含んでいる。ここで、第一の向きの三角形の重心を第一重心６とし、第二の向きの三角形の重心を第二重心８とする。
【００２８】
好ましい態様においては、一部の凸部２を格子点７上に位置するように設け、残りの凸部２を第二重心８上に位置するように設ける。一部の凸部２を格子点７上に位置するように設け、他の一部の凸部２を第一重心６上に位置するように設け、残りの凸部２を第二重心８上に位置するように設けた場合、例えば、球状粒子５が第一重心６上に位置した構造と、球状粒子５が第二重心８上に位置した構造とが混在することになり、球状粒子５の規則的な配列が妨げられる可能性がある。格子点７および第二重心８上にのみ凸部２を設けることにより、球状粒子５が第二重心８上に位置した構造が生じる可能性を排除することができ、球状粒子５が第一重心６上に位置した構造をより確実に得ることができる。
【００２９】
図６（ａ）および（ｂ）に、凸部２の中心間距離ｄについて説明するための模式図を示す。図６（ａ）および（ｂ）において、ｘ方向は球状粒子５の配列方向の１つであり、ｙ方向はｘ方向に垂直な方向である。球状粒子５の半径をｒとし、隣接した球状粒子５の中心間距離を２ｒとする。なお、配列した粒子間に働く引力または斥力、或いは、粒子の個体差により、単独で存在する状態で計測した球状粒子５の半径と、配列した状態で計測した球状粒子５の半径とは一致しない場合があるが、球状粒子５を互いに接触しないように間隔を明けて配列させた場合を除いて、自己集合的に配列させたときの隣接した球状粒子５の中心間平均距離を２ｒとしたとき、球状粒子５の半径はｒとみなすこととする。
【００３０】
図６（ａ）および（ｂ）に示す凸部ＡおよびＢの中心間距離ｄは、下記式（１）により算出できる。ここで、ｄｘは、凸部Ａの中心から、この中心を通りかつｘ方向に平行な直線と凸部Ｂの中心を通りかつｙ方向に平行な直線との交点までの距離である。また、ｄｙは、凸部Ｂの中心から先の交点までの距離である。
【００３１】
【数１】
0006437400.tif 000002
【００３２】
図６（ａ）には、凸部Ａと凸部Ｂの一方を図５の格子点７に位置させ、他方を図５の第二重心８に位置させた構造を描いている。また、図６（ｂ）には、凸部ＡおよびＢの双方を図５の格子点７（または双方を第二重心８）に位置させた構造を描いている。
【００３３】
凸部ＡおよびＢを図６（ａ）に示すように配置した場合、距離ｄｘおよびｄｙは、それぞれ下記式（２）及び式（３）により表される。
【００３４】
【数２】
0006437400.tif 000003
【数３】
0006437400.tif 000004
【００３５】
よって、図６（ａ）において、凸部Ａと凸部Ｂとの中心間距離ｄは、下記式（４）により表される。
【００３６】
【数４】
0006437400.tif 000005
式中、ｒは球状粒子５の半径であり、ｈ及びｉ及びjはそれぞれ独立した整数である。
【００３７】
一方、凸部ＡおよびＢを図６（ｂ）に示すように配置した場合、距離ｄｘおよびｄｙは、それぞれ下記式（５）及び式（６）により表される。
【００３８】
【数５】
0006437400.tif 000006
【数６】
0006437400.tif 000007
【００３９】
よって、図６（ｂ）において、凸部Ａと凸部Ｂとの中心間距離ｄは、下記式（７）により表される。
【００４０】
【数７】
0006437400.tif 000008
式中、ｒは球状粒子５の半径であり、ｍ及びｎはそれぞれ独立した整数である。但し、ｍ及びｎが同時に０になることはない。
【００４１】
図５に関する説明などから明らかなように、基板１上に複数の球状粒子５を高密度に配列させるうえでは、複数の凸部２を、それらの中心間距離ｄが上記の式（４）または式（７）を満たすように基板１の主面上に設けることが好ましい。
【００４２】
複数の凸部２の中心間距離ｄは４ｒ以上であることがより好ましい。このような範囲であることにより、球状粒子５の移動が円滑に行われ、球状粒子５の自己集合的な整列を促進することができる。また、複数の凸部２の中心間距離ｄは２０ｒ以下、より好ましくは１０ｒ以下であることが好ましい。このような範囲であることにより、複数の球状粒子を高い精度で所望の位置に配置することができる。
【００４３】
凸部２は、主面上の粒子層形成エリアに少なくとも３つ以上あることが好ましい。凸部２が３つ以上である場合、少なくとも１つの凸部２は、他の２以上の凸部２を配置する格子点を通る直線上に位置していないことが好ましい。
【００４４】
凸部２は、例えば、主面上に配列させる球状粒子５とほぼ同数になるように設けてもよい。このような場合、球状粒子５を所望の位置に精度よく配置することができる。しかしながら、凸部２の中心間距離が短いと、凸部２の形成が難しく、また、凸部２間の間隔が狭いと、主面上での球状粒子５の移動が凸部２によって過剰に妨げられる可能性がある。
【００４５】
主面上には、先細り形状の凸部２の他に、基板１の主面に対して垂直な方向から見た場合に直線または曲線状の形状を有している凸部を形成してもよい。直線または曲線状の凸部は、例えば、球状粒子５が配置される領域の外周を囲むように設置する。先細り形状の凸部と直線または曲線状の凸部とを併用することにより、球状粒子５の配列をより容易に制御することができる。
【００４６】
また、球状粒子５が配置される領域と、直線または曲線状の凸部との間に緩衝領域を設けてもよい。緩衝領域において、複数の凸部２の中心間距離ｄが４ｒ未満となるように、凸部２を設けることが好ましい。これにより、緩衝領域において球状粒子５の位置を容易に制御することができる。
【００４７】
次に、図７（ａ）ないし（ｃ）を参照して、球状粒子５の大きさと凸部２の大きさとの関係について説明する。球状粒子５の半径はｒである。３つの隣接する球状粒子５のそれぞれの中心点を線分で結ぶことによって形成される三角形の中心を通る垂線と基板１との交点と、球状粒子５の中心を通る垂線と基板１との交点との間の距離kは、下記式（８）のように表すことができる。
【００４８】
【数８】
0006437400.tif 000009
【００４９】
図７（ａ）に示すように、凸部２の底面の半径ｒ１は、下記式（９）により表される関係を満たしていることが好ましい。
【００５０】
【数９】
0006437400.tif 000010
【００５１】
なお、複数の凸部２の各々の底面が円形でない場合は、凸部２の底面の外接円の半径を半径ｒ１とみなすことができる。
【００５２】
図７（ｂ）に示すように、基板１からの高さｈにおける球状粒子５の断面を考えた場合、この断面の半径ｒｈは、下記式（１０）により表すことができる。
【００５３】
【数１０】
0006437400.tif 000011
【００５４】
そして、基板１からの高さｈにおける凸部２の断面を考えた場合、この断面の半径ｒ２は、下記式（１１）により表される関係を満たしていることが好ましい。
【００５５】
【数１１】
0006437400.tif 000012
なお、複数の凸部２の各々の高さｈにおける断面が円形でない場合は、該断面の外接円の半径を半径ｒ２とみなすことができる。
【００５６】
基板１からの高さｈが、球状粒子５の半径ｒと等しいとき、図７（ｃ）に示すように、高さｈにおける凸部２の断面の半径ｒ２は、下記式（１２）により表される関係を満たしていることが好ましい。
【００５７】
【数１２】
0006437400.tif 000013
【００５８】
複数の凸部２のそれぞれが式（９）及び式（１１）に示す関係を満たすことにより、凸部２が球状粒子５の配置を妨げることがないため、球状粒子５をより高密度に配列させることができる。
複数の凸部２のそれぞれは、球状粒子５の半径より低い高さを有することが好ましい。
【００５９】
凸部２は、これらに限定されないが、例えば、熱硬化性樹脂、光硬化性樹脂、または室温硬化材料により形成することができる。
【００６０】
基板１の主面上に複数の凸部２を形成する方法として、例えば、電子線、ＡｒＦ（フッ化アルゴン）エキシマレーザー光、ＫｒＦ（フッ化クリプトン）エキシマレーザー光、極端紫外線（ＥＵＶ）光、または、水銀灯のｇ線（４３６ｎｍ）もしくはｉ線（３６５ｎｍ）を用いて、感放射線性樹脂組成物を露光し、現像する方法を用いることができる。
【００６１】
基板１の主面上に複数の凸部２を形成する他の方法として、スタンパを用いて基板１にインプリントを施す方法を用いることができる。一つの態様において、凸部２を形成するためのスタンパが提供される。
【００６２】
スタンパを用いて基板１の主面上に複数の凸部２を形成する方法は、例えば、基板１の主面上に樹脂層を形成し、この層に凹型形状を有するスタンパを接触させることと、続いてスタンパが接触している樹脂層を硬化させることと、硬化された樹脂層からスタンパを分離して、スタンパに対応する凹凸を有する樹脂層を形成することとを含む。樹脂として、熱硬化性樹脂または光硬化性樹脂を用いることができる。
【００６３】
或いは、樹脂の代わりに、スピンオングラス（ＳＯＧ）または水素シルセスキオキサン（ＨＳＱ）などの室温硬化材料を用い、室温ナノインプリント技術によって凸部を形成してもよい。
【００６４】
スタンパは、例えば開口部の断面積と比較して底部の断面積が狭い凹部を有する。底部の断面積が狭い凹部を有するスタンパは、石英などのスタンパ基板を、該基板上に設けたハードマスクが後退するようなエッチング条件によりエッチングすることによって製造することができる。
【００６５】
基板１の主面上に凸部２を形成する方法の一例を説明する。この方法では、まずスタンパを製造する。初めに、石英基板上に、感光性材料層（レジスト層）としてネガ型レジスト層を形成する。このネガ型レジスト層に電子線描画を施し、次いで、ネガ型レジスト層を現像して、目的とする凸部２の底面積より小さな底面積を有する、レジストからなる凸部を複数形成する。
【００６６】
次に、レジストからなる凸部を有する石英基板の表面に、Ｎｉを真空蒸着する。その後、レジストからなる凸部を除去する。これにより、レジストからなる凸部が存在していた箇所においてＮｉ層を開口させる。このようにして、ハードマスク層を有する石英基板を得る。
【００６７】
続いて、ハードマスク層をエッチングマスクとして用いて、石英基板をエッチングする。このエッチングとしては、反応性イオンエッチングを、十分に高いバイアス電圧のもとで行う。このようなエッチングを行うと、エッチングの進行に伴ってハードマスク層の開口が広がり、その結果、先細りした凹部が石英基板に形成される。このようにして、凹部を有するスタンパ（インプリントモールドとも称する）を得る。
【００６８】
このスタンパを用いて、基板１の主面上に凸部２を形成する。まず、基板１の主面上に光硬化性樹脂からなる樹脂層を形成する。この樹脂層に上記で得られたスタンパを接触させる。続いて樹脂層をＵＶ硬化させ、硬化された樹脂層からスタンパを分離する。  
以上のような方法により、基板１の主面上に複数の凸部２を形成することができる。
【００６９】
次に、球状粒子５について説明する。球状粒子５は、外形が概ね球状であれば良く、完全な球体でなくてよい。球状粒子５は、単一成分からなるものであっても、複数成分からなるものであってもよい。
【００７０】
球状粒子５は、図２ないし４、６および７に示すように、コア部３と、該コア部３を被覆しており、コア部３とは異なる成分からなるシェル部４とを備えたコアシェル粒子であることが好ましい。シェル部４は、成分が異なる複数の層を有していてもよい。シェル部４が複数の層を有する場合、最外周のシェルの外形が概ね球状であれば内側の層とコア部３とは、平面を有する粒子であっても良い。
【００７１】
球状粒子５の半径は、１０ｎｍ以上、１００ｎｍ以下であることが好ましい。より好ましくは３０〜８０ｎｍで、このような適当な大きさを有しかつ粒径分散が小さいほど、基板１の主面上でそれらをより高い秩序度で配列させることができる。
【００７２】
球状粒子５は、凸部２よりエッチングレートが低い材料から形成される。球状粒子５がコアシェル粒子である場合、シェル部４は、凸部２よりエッチングレートが低い材料か、または、凸部２と同等のエッチングレートを有する材料から形成されることが好ましい。コア部３はシェル部４及び凸部２よりエッチングレートが低い材料から形成される。
【００７３】
コア部３の材料は、金属、無機物又はそれらの化合物であることが好ましい。具体的には、コア部３の材料は、Ａｌ、Ｓｉ、Ｔｉ、Ｖ、Ｃｒ、Ｍｎ、Ｆｅ、Ｃｏ、Ｎｉ、Ｚｎ、Ｙ、Ｚｒ、Ｓｎ、Ｍｏ、Ｔａ、Ｗ、Ａｕ、Ａｇ、Ｐｄ、Ｃｕ、及びＰｔから選択される材料、これらの酸化物、窒化物、硼化物、炭化物または硫化物であることが好ましい。
【００７４】
シェル部４の材料は、有機物またはシリカであることが好ましい。有機物として、例えば、炭素原子からなる主鎖を有する有機化合物を用いることができる。該化合物は、単結合のみを含む化合物であってもよく、或いは、二重結合及び／または三重結合を１個以上含む化合物であってもよい。また、有機物として芳香族炭化水素を用いることもできる。
【００７５】
また、有機物としてポリマーを用いることもできる。ポリマーの例には、ポリスチレン、ポリエステル、ポリエーテル、エポキシ樹脂、ポリウレタン、ポリメチルメタクリレート、およびポリプロピレン等が含まれる。
【００７６】
また、有機物として、カルボキシ基を有する化合物を用いることもできる。そのような化合物の例には、カプリン酸、ラウリン酸、パルミチン酸またはステアリン酸などの飽和炭化水素、パルミトレイン酸、オレイン酸、リノール酸またはリノレン酸などの不飽和炭化水素が含まれる。
【００７７】
また、有機物として、チオール基を有する化合物を用いることもできる。そのような化合物の例には、チオール基を有する飽和炭化水素及びチオール基を有する不飽和炭化水素が含まれる。
【００７８】
コアシェル粒子の例には、コア部が金からなる球状粒子であり、シェル部がポリスチレンから成る球状粒子；コア部が金からなる球状粒子であり、シェル部がシリカから成る球状粒子；コア部がシリカからなる球状粒子であり、シェル部がポリスチレンから成る球状粒子；および、コア部がシリカからなる球状粒子であり、シェル部がポリメチルメタクリレートから成る球状粒子が含まれる。
【００７９】
以上に説明したように、実施形態のパターン形成方法によれば、凸部２が球状粒子５の配置を妨げないため、球状粒子５が高密度かつ規則的に配列したパターン１０を得ることができる。
【００８０】
実施形態のパターン形成方法は、さらなる加工工程を含んでもよい。例えば、第一パターン１０をエッチング、現像、スパッタリング、化学気相成長（CVD）、原子層堆積（ALD）及び電鋳から選択される加工に供する工程を含んでもよい。
【００８１】
例えば、実施形態のパターン形成方法は、第一パターンにおいて、複数の球状粒子５の各々のコア部３が残留するように、複数の凸部２と複数の球状粒子５の各々のシェル部４とを除去する工程を含んでよい。凸部２及びシェル部４の除去は、エッチングにより行うことができる。加工工程を簡略化するために、凸部２及びシェル部４を同時に除去することが好ましい。或いは、凸部２のみを除去し、続いてシェル部４を除去してもよく、その逆であってもよい。
【００８２】
凸部２とシェル部４とを同時にエッチングする場合は、それらをエッチングレートがほぼ同じ程度である材料で構成する。これらのエッチングレートは、コア部を構成する材料のエッチングレートより高い値に設定する。
【００８３】
凸部２及びシェル部４を除去した後、基板１の主面上には、図８及び図９に示すように球状粒子５のコア部３が残留している。このようにコア部３が残留したパターンを第二パターン２０と称することとする。第二パターン２０において隣り合ったコア部３間の距離は、球状粒子５のシェル部４の厚さを調整することにより制御することができる。
【００８４】
なお、コアシェル構造を有さない球状粒子５を用いた場合は、凸部２のみをエッチングにより除去することにより、複数の球状粒子５が残留した第二パターンを得ることができる。この場合、凸部２の中心間距離ｄが球状粒子５の配列ピッチと等しくなるように、即ち、球状粒子と凸部とが１対１になるように複数の凸部を設ける。これにより、凸部２の大きさが球状粒子５の間隔と等しくなる。よって、凸部２の大きさを調整することにより、球状粒子５同士の間の間隙の幅を制御することができる。
【００８５】
実施形態のパターン形成方法は、さらなる加工工程を含んでもよい。例えば、第二パターン２０のコア部３をマスクとして用いて基板１の主面を加工する工程、或いは、コア部３をシード層として用いて加工する工程を含んでもよい。ここで加工とは、エッチング、現像、スパッタリング、CVD、ALD及び電鋳を含む。
【００８６】
一例として、コア部３をマスクとして用いた加工について説明する。  
まず、コア部３からなる第二パターン２０を形成し、コア部３をマスクとして用いて基板１をエッチングする。次いで、コア部３と、その下方に位置したシェル部４の残留部とを除去する。これにより、図１０に示すように、円柱状の凸部１４を有する凸パターン３０を形成することができる。
【００８７】
或いは、まず、コア部３からなる第二パターン２０を形成する。次に、第二パターン２０上に、コア部３よりもエッチングレートが低い材料からなる層を形成する。次いで、この層を必要に応じて平坦化してコア部３を露出させる。その後、先の層をエッチングマスクとして用いてエッチングを行うことにより、コア部３と、その下方に位置したシェル部４の残留部と、基板１のうちコア部３の下方に位置した部分とを除去する。これにより、円柱状の凹部を有する凹パターンを形成することができる。
【００８８】
以上のパターン形成方法によれば、円柱状の凸部または凹部が規則的かつ高密度に配列し構造を、コストの高い露光を使用せずに得ることができる。
【００８９】
他の実施形態において、スタンパの製造方法が提供される。該方法では、まず、上述したパターン形成方法により、基板の一方の主面に凸パターンまたは凹パターンを形成する。次いで、凸パターンまたは凹パターンを形成した主面に対して電鋳を行って、凸パターンまたは凹パターンに対応した表面形状を有している金属層を形成する。電鋳はＮｉを用いて行ってよい。
【００９０】
主面に凸パターンを有する基板を用いた場合、図１１に示すように、円柱状の凹部２２を有する金属層２１を含むスタンパ４０を製造することができる。或いは、凹パターンを有する基板を用いた場合、円柱状の凸部を有する金属層を含むスタンパを製造することができる。スタンパ４０は、例えば、金属層２１の強度を向上させる支持体を備えていてもよい。
【００９１】
以上の方法によれば、円柱状の凸部または凹部が規則的かつ高密度に配列したスタンパを製造することができる。
【００９２】
他の実施形態において、上述した方法により形成されたパターンを用いたデバイスの製造方法が提供される。このデバイスの製造方法は、上述したパターン形成方法により、基板の一方の主面に凸パターンまたは凹パターンを形成することと、他の基板上に樹脂層を形成することと、上記凸パターンまたは凹パターンを樹脂層へ転写することとを含む。
【００９３】
デバイスの製造は、上述したスタンパの製造方法に従って製造したスタンパを用いて行ってもよい。例えば、上述した製造方法により得られたスタンパを、半導体基板などの基板上に形成した樹脂層に接触させる。この状態で樹脂層を硬化させ、その後、スタンパを分離する。このような工程により、凸パターンまたは凹パターンが転写された樹脂層を有する基板を得る。この基板を、例えばエッチング、電鋳、または、成膜及びリフトオフなどのさらなる加工工程に供する。これにより、基板の一方の主面に凸パターンまたは凹パターンが形成されたデバイスを製造することができる。
【００９４】
デバイスとして、これに限定されないが、半導体記憶装置などの半導体装置が挙げられる。半導体記憶装置の例として、半導体三次元メモリ（ＢｉＣＳ：Bit Cost Scalable Memory）が挙げられる。ＢｉＣＳとは、複数のシリコン電極層と複数の酸化シリコン絶縁層とが交互に積層しており、それらに開けられた貫通孔に円柱電極が挿入されている構造を有する大容量メモリである。実施形態のデバイスの製造方法は、このようなＢｉＣＳの製造に好適に用いられる。
【実施例】
【００９５】
（実施例１）
石英基板の主面上に、感光性材料層（レジスト層）として、ネガ型レジスト層を形成した。このネガ型レジスト層に電子線描画を施し、次いで、ネガ型レジスト層を現像して、目的とする凸部の底面積より小さな底面積を有する、レジストからなる凸部を複数形成した。
【００９６】
次に、レジストからなる凸部を有する石英基板の表面に、Ｎｉを真空蒸着した。その後、レジストからなる凸部を除去した。これにより、レジストからなる凸部が存在していた箇所においてＮｉ層を開口させる。このようにして、ハードマスク層を有する石英基板を得た。
【００９７】
続いて、ハードマスク層をエッチングマスクとして用いて、石英基板をエッチングした。このエッチングとしては、反応性イオンエッチングを、十分に高いバイアス電圧のもとで行った。このようなエッチングを行うと、エッチングの進行に伴ってハードマスク層の開口が広がり、その結果、先細りした凹部が石英基板に形成される。このようにして、凹部を有するスタンパを得た。
【００９８】
このスタンパを用いて、シリコン基板の主面上に凸部を形成した。まず、シリコン基板の主面上に光硬化性樹脂からなる樹脂層を形成した。この樹脂層に上記のようにして得られたスタンパを接触させた。続いて樹脂層をＵＶ硬化させ、硬化された樹脂層からスタンパを分離した。これにより、複数の凸部が三角格子の格子点上に位置し六方格子状に配置された基板を得た。複数の凸部の中心間距離は１８０ｎｍであった。複数の凸部のそれぞれの高さは約２５ｎｍであった。硬化した被インプリント材料の底部には残渣が生じたため、エッチングにより除去した。
【００９９】
次に、シリコン基板に以下の表面処理を行った。まず、シリコン基板をＵＶ洗浄機で１０分間洗浄した。また、溶媒としてプロピレングリコール１−モノメチルエーテル２−アセタート（ＰＧＭＥＡ）を用い、末端にヒドロキシル基を有する分子量９，８００のポリスチレン（ＰＳ）を希釈して処理液を調製した。この処理液中のＰＳの濃度は１質量％とした。
【０１００】
シリコン基板の主面に処理液を滴下し、スピンコート法により塗布膜を形成した。その後、真空雰囲気下で、１７０℃で２０時間熱処理を行い、主面上にＰＳからなる層を形成した。その後、基板にＰＧＭＥＡを滴下し、余剰なＰＳを溶解させるとともに、基板の洗浄を行った。続いて、溶媒を基板の高速回転により揮発させ、表面にＰＳからなる層（吸着層）を有するシリコン基板を得た。
【０１０１】
表面処理後のシリコン基板に、球状粒子をＤｉｐ法により塗布した。球状粒子として、コア部が金（Ａｕ）で構成され、シェル部がＰＳで構成されたコアシェル粒子を用いた。用いた球状粒子は以下のように製造した。
【０１０２】
Ａｌｄｒｉｃｈ社製のＡｕ球状粒子（粒径約５０ｎｍ）を水に分散させて分散液を調製した。この分散液を遠心分離に供し、上澄みを除去し、Ｎ，Ｎ−ジメチルホルムアミド（ＤＭＦ）を添加した。この工程を数回行い、ＤＭＦ分散液を得た。
【０１０３】
また、末端にチオール基（−ＳＨ基）を有する分子量が１１，５００のＰＳを用意し、これをトルエン中に濃度１．０ｗｔ％で溶解し、ＰＳ溶液を調製した。
【０１０４】
ＰＳ溶液を、ＤＭＦ分散液に入れ、２４時間放置した。その後、遠心分離に供し、上澄みを除去し、続いてトルエンを添加した。この工程を数回行い、トルエン分散液を調製した。このトルエン分散液を遠心分離に供し、上澄みを除去し、２−ブタノン（ＭＥＫ）を添加した。この工程を数回行い、ＭＥＫ分散液を調製した。
【０１０５】
次いで、吸着層を有するシリコン基板にＭＥＫ分散液を塗布した。具体的には、得られたＭＥＫ分散液に、液面に対してシリコン基板を垂直に浸漬し、浸漬時に発生する液面の振動を抑えるため３０秒間静止した。その後、速度１ｍｍ／秒の速度でシリコン基板を引き上げた。これにより、主面上に球状粒子を供給した。主面上に供給された球状粒子は、三角格子状に配列していた。なお、シリコン基板をＭＥＫ分散液から引き上げたとき、基板の表面処理を行っていない面にも一部の球状粒子が付着するため、付着した球状粒子を除去する工程を任意に設けてもよい。
【０１０６】
次に、主面上に配列している球状粒子のシェル部と凸部とを、酸素ＲＩＥにより除去した。これにより、Ａｕ粒子からなるコア部のパターンが形成されたシリコン基板を得た。このシリコン基板を、過酸化水素を含んだフッ酸水溶液に浸してエッチングした。続いて、Ａｕ粒子からなるコア部を除去した。これにより、円柱状の凸部を有するパターンが形成されたシリコン基板を得た。
【０１０７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０８】
１…基板、２…凸部、３…コア部、４…シェル部、５…球状粒子、６…第一重心、７…格子点、８…第二重心、１０…第一パターン、２０…第二パターン、２１…金属層、２２…凹部、３０…凸パターン、４０…スタンパ。
【図１】
0006437400.tif 000018
【図２】
0006437400.tif 000019
【図３】
0006437400.tif 000020
【図４】
0006437400.tif 000021
【図５】
0006437400.tif 000022
【図６】
0006437400.tif 000023
【図７】
0006437400.tif 000024
【図８】
0006437400.tif 000025
【図９】
0006437400.tif 000026
【図１０】
0006437400.tif 000027
【図１１】
0006437400.tif 000028